(57)【特許請求の範囲】
【請求項１】
多孔質炭素材料からなる担体炭素材料に触媒金属成分を担持させた触媒金属担持炭素材料と、触媒金属成分を担持していない樹状黒鉛質炭素材料からなる触媒金属非担持炭素材料とを混合して得られた触媒であり、
前記触媒金属担持炭素材料の担体炭素材料は、窒素吸着測定により測定された細孔直径４nm以上１０nm未満のメソ孔比表面積(Ｓ4-10nm)が１００m2/g以上であり、また、
前記触媒金属非担持炭素材料である樹状黒鉛質炭素材料は、BET比表面積(ＳBET)が８０m2/g以上２２０m2/g以下であり、DBP吸油量(ＯDBP)が８０mL/100g以上１７０mL/100g以下であり、また、Ｘ線回折による結晶子サイズ(Ｌc)が５nm以上１０nm以下であることを特徴とする固体高分子形燃料電池用触媒。
【請求項２】
前記触媒金属担持炭素材料の担体炭素材料の平均粒子径が１０nm以上１００nm以下であり、また、前記触媒金属非担持炭素材料の平均粒子径が、前記担体炭素材料の平均粒子径の±５０nmの範囲内であって、且つ、１０nm以上５０nm以下であることを特徴とする請求項１に記載の固体高分子形燃料電池用触媒。
【請求項３】
前記触媒金属担持炭素材料と前記触媒金属非担持炭素材料との混合割合は、触媒金属担持炭素材料が６０質量%以上９９質量%以下であって、触媒金属非担持炭素材料が１質量%以上４０質量%以下であることを特徴とする請求項１又は２に記載の固体高分子形燃料電池用触媒。
【請求項４】
前記触媒金属非担持炭素材料である樹状構造黒鉛質炭素材料は、BET比表面積(ＳBET)が９０m2/g以上２００m2/g以下であり、また、DBP吸油量(ＯDBP)が１００mL/100g以上１５０mL/100g以下であることを特徴とする請求項１〜３のいずれかに記載の固体高分子形燃料電池用触媒。
【請求項５】
前記触媒金属非担持炭素材料である樹状構造黒鉛質炭素材料は、Ｘ線回折による結晶子サイズ(Ｌc)が６nm以上１０nm以下であることを特徴とする請求項１〜４のいずれかに記載の固体高分子形燃料電池用触媒。
【発明の詳細な説明】
【技術分野】
【０００１】
この発明は、固体高分子形燃料電池を製造する上で有用な固体高分子形燃料電池用触媒に係り、特に固体高分子形燃料電池の触媒層として用いることにより、大電流を流しても、特にフラッディングし易いウエットな環境で大電流を流しても電圧低下が少ない燃料電池を形成することができる固体高分子形燃料電池用触媒に関する。
【背景技術】
【０００２】
固体高分子形燃料電池は、一般に、プロトン伝導性電解質膜を挟んでアノードとなる触媒層とカソードとなる触媒層とが配置され、また、これらを挟んでその外側にガス拡散層が配置され、更にその外側にセパレータが配置された構造を基本構造としており、この基本構造は単位セルと称されている。そして、燃料電池は、通常は、必要な出力を発現させるために必要な数の単位セルをスタックすることにより構成されている。また、アノードやカソードとなる触媒層は、通常、担体炭素材料に触媒金属成分を担持させて得られた触媒と、アイオノマー等の電解質樹脂とをエタノールや水等の適当な分散媒中に分散させ、得られた触媒層インク液をテフロン(登録商標)シート等の基材上に塗布し、乾燥させることにより形成されている。
【０００３】
そして、このような基本構造の固体高分子形燃料電池（単位セル）から電流を取り出す際には、アノード側とカソード側にそれぞれ配されたセパレータのガス流路から、カソード側には酸素あるいは空気等の酸化性ガスを、また、アノード側には水素等の還元性ガスをそれぞれ供給し、これら供給された酸化性ガス及び還元性ガスを、それぞれガス拡散層を介して、触媒層まで供給し、アノードの触媒層で起こる化学反応とカソードの触媒層で起こる化学反応との間のエネルギー差（電位差）を利用して、電流を取り出すことが行われている。例えば、水素ガスと酸素ガスを利用する場合、アノードの触媒層の触媒金属上で起こる化学反応〔酸化反応：Ｈ２→２Ｈ＋＋２ｅ−（Ｅ0＝０Ｖ）〕と、カソードの触媒層の触媒金属上で起こる化学反応〔還元反応：Ｏ２＋４Ｈ＋＋４ｅ−→２Ｈ２Ｏ（Ｅ0＝１．２３Ｖ）〕とのエネルギー差（電位差）を利用して発電する。
【０００４】
ここで、触媒作用を有する触媒金属成分については、これまでに種々の検討がなされてきたが、固体高分子形燃料電池のように強酸性環境下での作動が求められ、酸化反応及び還元反応共に、純金属としてはＰtが最も高い反応活性を有する。現在、実用化されているエネファーム（家庭用燃料電池コージェネレーションシステム）や実用が近い燃料電池自動車の触媒に使用されている触媒金属としても、専ら、Ｐt若しくはＰtを主成分とした合金が用いられている。
【０００５】
また、このような触媒金属成分を担持する担体炭素材料については、電子伝導性、化学的安定性、電気化学的安定性等の観点から炭素材料が用いられ、また、触媒層中を反応ガスが抵抗なく拡散するように、触媒層を形成した際に、反応ガスが流れるための細孔を有する必要があり、いわゆる「樹枝状構造」と呼ばれる「立体的に枝が発達した構造」を持つ炭素材料が用いられている。このような担体炭素材料として現時点で最も普及しているのがカーボンブラックであり、このカーボンブラックは、数１０nmの粒子が樹枝状に連なった構造〔アグリゲート(aggregate)構造〕を持ち、触媒層を形成した際に枝間の空隙がガス拡散の細孔となり、優れたガス拡散特性を示す。このようなカーボンブラックとしては、代表的には、CABOT社製の商品名：バルカンXC-72、ライオン社製の商品名：EC600JD、及びライオン社製の商品名：EC300等が挙げられる。
【０００６】
ところで、固体高分子形燃料電池では、上記の発電原理の通り、酸化反応及び還元反応を進行させて発電させるために、プロトン伝導、電子伝導、反応ガス（アノード：水素、カソード：酸素）の流通・拡散が必須である。具体的には、セパレータのガス流路からカソード側あるいはアノード側の触媒層内部の触媒金属成分まで酸素ガスあるいは水素ガスが移動するためのガス拡散経路や、アノード側の触媒金属成分上で発生したプロトン(H+)がプロトン伝導性電解質膜を経由してカソード側の触媒金属成分まで移動するためのプロトン伝導経路、更にはアノード側の触媒金属成分上で発生した電子(e-)がガス拡散層、セパレータ、外部回路を通じてカソード側の触媒金属成分まで移動するための電子伝達経路がそれぞれ分断されることなく連続して連なっていることが必要である。
【０００７】
そして、このような触媒層の内部では、一般に、構成材料の間隙に形成された酸素ガスあるいは水素ガスの拡散経路となる細孔、プロトン伝導経路となる電解質材料、及び、電子伝導経路となる炭素材料やセパレータ用金属材料等の導電性材料が、それぞれの連続したネットワークを形成していることが重要である。また、プロトン伝導性電解質膜や触媒層中のプロトン伝導経路となる電解質樹脂としては、高分子電解質材料としてパーフルオロスルホン酸ポリマーに代表されるイオン交換樹脂が用いられている。これら一般に用いられる高分子電解質材料は、水分子を介したプロトンのホッピングが伝導形態であるため、湿潤環境下で初めて高いプロトン伝導性を発現し、乾燥環境下ではプロトン伝導性が低下する。従って、出力電圧のロスをできるだけ低減した状態で燃料電池を作動させるためには、高分子電解質材料が十分に湿潤状態であることが必要であり、このためにカソード、アノードの両極には反応ガスと共に水蒸気を供給し、加湿条件にすることが行われている。
【０００８】
しかしながら、カソード側の触媒層においては、アノード側からプロトンに付随して移動してくる水分子に加えて、カソード側の還元反応により生成する水分子が水蒸気となって加わり、ついには飽和蒸気圧を超えて水に凝縮する。そして、この還元反応により生成した生成水は、例えば高加湿時（飽和加湿条件）の運転条件で１．５A/cm2の電流密度を超える大電流の放電時には、その量が多くなり、ガス拡散と生成水の排水経路を兼ねる触媒層の細孔内に溜まって目詰まりを引き起こし、触媒層内へのガスの供給、拡散が不十分になって燃料電池の電圧が低下する、いわゆるフラッディング(flooding)の問題を引き起こす。そして、このフラッディングの問題は、燃料電池自動車向け等、大電流放電時の出力電圧を高くして最大出力（電流×電圧の最大値）を高め、これによって出力当りの白金使用量を低減しコストダウンを図ることが求められる多くの用途において、固体高分子形燃料電池の実用化における大きな課題となっている。なお、本発明における大電流とは、電極の単位面積当たり１．５A/cm2以上の電流密度の発電を指す。触媒である白金の使用量に拘わらず現時点の技術では、１．５A/cm2で０．６V以上の出力電圧を発揮させるには、酸素ガスの拡散抵抗を減少させ、且つ、発生する水によるフラッディングを抑制することが必須である。
【０００９】
そこで、このようなフラッディングの問題を解決するために、従来においても様々な方法、例えば、PTFE粉末、PTFEコロイド、PTFEで撥水処理した炭素粉末、シランカップリング剤で撥水処理した炭素材等の撥水化剤を触媒層内に含有させ、触媒層の撥水性を高めることにより生成水を速やかに系外に排出する方法（特許文献１〜４）、触媒層中の触媒をフルオロカーボンスルホン酸型イオン交換樹脂で被覆すると共に、アノード側のイオン交換樹脂のイオン交換容量をカソード側のイオン交換樹脂のイオン交換容量より大きくする方法（特許文献５）、触媒層中にパーフルオロスルホン酸系イオン交換樹脂を含有させると共に、アノード側のイオン交換樹脂のスルホン酸当量(EW)をカソード側のイオン交換樹脂のスルホン酸当量(EW)より小さくし、カソード側で生成した生成水をアノード側に逆拡散させる方法（特許文献６）等が提案されている。
【００１０】
しかしながら、触媒層内に撥水化剤を含有させる方法においては、撥水化剤の使用量が増加するにつれて触媒層の電気抵抗が増すと共に、触媒層の厚さが増してガス透過性が低下し、かえって電池性能の低下を招くという問題があり、また、触媒層中の触媒をイオン交換樹脂で被覆する方法においては、被覆する樹脂の被覆厚みを制御することが難しく、厚くし過ぎると樹脂で被覆された触媒上への酸素の拡散が悪くなるために電流密度を大きくすることができなくなる。また、イオン交換樹脂は水分を保持する性質が高いため、樹脂による触媒の被覆は触媒上で発生した水が外部へ排出され難くなるため、フラッディングをもたらすことになり大電流を取出すことが難しくなるという問題があり、更に、触媒層内にイオン交換樹脂を含有させる方法においても、同様の理由でフラッディングをもたらすため大電流を取出すことが難しくなるという問題がある。
【００１１】
また、特許文献７においては、保湿性炭素材料とカーボンブラックとが所定の比率で混合され、保湿性炭素材料については特定の水蒸気吸着量（V0.95）の値が１２５０cm3/g≦V0.95≦２５００cm3/gであって、V0.95の半分の水蒸気吸着量を示す相対水蒸気圧(P1/2)がP1/2≦０．５５であり、また、カーボンブラックについてはDBP吸油量(ODBP)がODBP≧１００mL/100gであって、V0.95≧１００cm3/gであり、相対湿度５０%以下の低加湿環境下でも飽和加湿状態と同等の性能を発現する固体高分子燃料電池用の触媒層用担体炭素材料が提案されている。しかしながら、この特許文献７で提案されている燃料電池においては、保湿性炭素材料もカーボンブラックも共に親水性であり、大電流で発生する生成水の排出性が必ずしも十分ではなく、特に高加湿運転時にフラッディングにより大電流放電時に出力低下が発生するという課題がある。
【００１２】
更に、特許文献８においては、少なくともカソード側の触媒層における炭素材料を、触媒成分を担持した触媒担持炭素材料と触媒成分を担持していないガス拡散炭素材料とで構成し、触媒担持炭素材料の水蒸気吸着量を制御することにより触媒層中の物質移動性（ガス拡散、電子伝導、プロトン伝導、湿潤管理）に優れ、低コスト化と出力特性向上とを両立させることが提案されており、また、特許文献９においては、少なくともカソード側の触媒層の炭素材料を、触媒金属成分を担持した触媒金属担体炭素材料と触媒金属成分を担持していないガス拡散炭素材料とで構成し、触媒金属担体炭素材料及び電解質材料を主成分とする触媒凝集相とガス拡散炭素材料を主成分とするガス拡散炭素材料凝集相とが混在した構造にすると共に、触媒金属担体炭素材料とガス拡散炭素材料の水蒸気吸着量を制御し、また、電解質材料として所定のパーフルオロスルホン酸系プロトン伝導性電解質樹脂を用いることにより、低加湿時及び高加湿時の運転環境下において共に十分な発電特性を発揮させることが提案されている。しかしながら、これら特許文献8及び9において提案されている燃料電池においては、高々１０００mA/cm2という電流密度でのフラッディング抑制を想定した発電特性の最適化を目的としている。他方、近年の自動車用途では、従来の触媒層ではフラッディングするような２０００mA/cm2を超える電流密度で高出力が求められ、より高いフラッディング特性が必須である。特許文献８及び９において提案される触媒層は、２０００mA/cm2を超える電流密度でフラッディングによる出力低下という問題を持つ。本発明は正にこのような大きな電流密度でのフラッディング抑制を狙ったものである。
【００１３】
このように、固体高分子形燃料電池を大電流放電時に安定して作動させるためには、カソード側やアノード側の触媒層の内部を十分に加湿しつつ、同時に、特にカソード側の触媒層内において凝縮し生成する生成水を速やかに外部に排出するという、互いに相反する要求を満たす必要があり、これまでに提案された方法では、大電流放電時に確実にフラッディングを防止し、燃料電池を安定して作動させることは困難なことであり、燃料電池自動車向け等の大電流放電時の電池特性を高めてコストダウンを図ることが求められる多くの用途においては、その実用化の上で大きな課題になっていた。
【先行技術文献】
【特許文献】
【００１４】
【特許文献１】特開平05-036,418号公報
【特許文献２】特開平04-264,367号公報
【特許文献３】特開平07-183,035号公報
【特許文献４】特開2000-243,404号公報
【特許文献５】特開平09-213,350号公報
【特許文献６】特開2011-029,070号公報
【特許文献７】特開2013-020,793号公報
【特許文献８】特開2005-332,807号公報
【特許文献９】特開2013-225,433号公報
【発明の概要】
【発明が解決しようとする課題】
【００１５】
そこで、本発明者らは、通常ではフラッディングし易いようなウエットな環境で大電流を流しても電圧低下が少なく、優れた電池性能を維持できる固体高分子形燃料電池の開発を目指し、以下に示す観点の下に、触媒層を形成するための新たな触媒について鋭意検討を重ねた。
すなわち、アノードやカソードとなる触媒層が触媒金属成分を担持した触媒金属担持炭素材料とプロトン伝導性樹脂とで形成されており、このうちの触媒金属担持炭素材料を形成する担体炭素材料の占める割合が重量比率でもまた体積比率でも大きいことに着目し、また、触媒金属成分を担持する担体炭素材料については基本的に親水性であることが求められる半面、特に大電流放電時にカソード側の触媒層で生成した水蒸気がこの触媒層内で凝縮する前にこの水蒸気を触媒層内から速やかに排出させるためには、触媒層について、その細孔の体積比率（空隙率）を高くすると同時に高い撥水性を持たせることが必要であることに着目し、触媒金属成分を担持する担体炭素材料についてはプロトン伝導性を確保するために親水性を確保できる炭素材料を用い、また、形成される触媒層において触媒金属成分を担持した担体炭素材料（触媒金属担持炭素材料）の近くに高い空隙性と撥水性とを兼ね備えた触媒金属成分を担持していない炭素材料（触媒金属非担持炭素材料）を配し、これによって、触媒金属担持炭素材料で生成した水蒸気が触媒金属非担持炭素材料を介して速やかに排出される触媒層を形成することができる新たな触媒を開発することについて鋭意検討を重ねた。
【００１６】
本発明者らは、この新たな触媒の開発過程で、以下のような開発指針を得た。
すなわち、触媒層内で酸化反応及び還元反応を担う触媒金属担持炭素材料の担体炭素材料については、触媒金属成分をその表面だけでなくその細孔の内部にまで担持させるために、直径４nm以上１０nm未満のメソ孔が多く存在することが必要であり、その評価として細孔直径４nm以上１０nm未満のメソ孔比表面積(Ｓ4-10nm)を採用することが好適であり、また、触媒層内で生成した水蒸気の排出を担う触媒金属非担持炭素材料については、その高い空隙性と撥水性とを達成する上で炭素材料における枝構造と結晶性とが重要であり、これらを評価する上でBET比表面積(ＳBET)、DBP吸油量(ＯDBP)、及びＸ線回折において002面回折線が最も強く現れる結晶子サイズ（Ｌc：積層方向の平均サイズ）の各物性を採用することが好適であることを見い出した。
【００１７】
また、本発明者らは、上記の触媒金属非担持炭素材料について検討する中で、この触媒金属非担持炭素材料については、触媒層において大電流放電時に電気抵抗による電圧低下を防止するために、導電助剤としての機能も要求されることを突き止め、また、この導電助剤としての特性については、添加した炭素材料の固有の電気抵抗にはあまり関係なく、混合した際の接触抵抗が支配的であり、この接触抵抗を決めるのは炭素材料の形態であることを突き止め、触媒金属非担持炭素材料の粒子の大きさを触媒金属担持炭素材料の担体炭素材料の粒子の大きさと同程度に揃えることが重要であることを見出した。
【００１８】
なお、触媒層におけるガス拡散の観点からは、担体炭素材料により形成される細孔の大きさは、酸素の平均自由行程（約70nm）と同程度以上であることが望ましい。他方、数nmの触媒金属微粒子を担持させるには、担持炭素材料の粒子径は少なくとも１０nm以上が実際上必須である。触媒層に形成される細孔は、担体炭素材料の粒子径（一次粒子）、及び、一次粒子が凝集した凝集構造（二次粒子）の空隙、更に、二次粒子間の空隙により形成されるが、二次粒子内の空隙は、一次粒子数個が凝集して形成される枝に基づくものである。また、二次粒子間の空隙の大きさは、前述の枝の長さ程度と見なすことができる、即ち、触媒層中に形成される細孔の大きさは、一次粒子の大きさと同程度か、高々数倍の大きさと、見積もることが妥当である。これらの要請から、触媒金属担体、触媒金属非担持担体共に、１０nm以上の粒子径（一次粒子径）が望ましい。一次粒子の上限に関しては１００nm以下である。１００nmよりも大きな一次粒子では、発電に必要な触媒金属微粒子を担持すべき表面積を確保することが難しくなる。
【００１９】
本発明者らは、以上のような観点の下に鋭意検討した結果、触媒金属担持炭素材料の担体炭素材料については、窒素吸着測定により測定された細孔直径４nm以上１０nm未満のメソ孔比表面積(Ｓ4-10nm)が１００m2/g以上であること、また、触媒金属非担持炭素材料については、BET比表面積(ＳBET)が８０m2/g以上２２０m2/g以下であり、DBP吸油量(２)が８０mL/100g以上１７０mL/100g以下であり、また、Ｘ線回折による結晶子サイズ(Ｌc)が５nm以上１０nm以下の樹状黒鉛質炭素材料であることが必要であることを突き止め、本発明の固体高分子形燃料電池用触媒を完成した。
【００２０】
従って、本発明の目的は、たとえフラッディングし易いウエットな環境で大電流を流してもこの大電流放電時に確実にフラッディングを防止することができ、これによって燃料電池を安定して作動させることができるだけでなく、高価な白金等の触媒金属成分の使用量を低減してコストダウンが可能な固体高分子形燃料電池を製造する上で有用な固体高分子形燃料電池用の触媒を提供することにある。
【課題を解決するための手段】
【００２１】
すなわち、本発明は、以下のような構成を有するものである。
(1)  多孔質炭素材料からなる担体炭素材料に触媒金属成分を担持させた触媒金属担持炭素材料と、触媒金属成分を担持していない樹状黒鉛質炭素材料からなる触媒金属非担持炭素材料とを混合して得られた触媒であり、前記触媒金属担持炭素材料の担体炭素材料は、窒素吸着測定により測定された細孔直径４nm以上１０nm未満のメソ孔比表面積(Ｓ4-10nm)が１００m2/g以上であり、また、前記触媒金属非担持炭素材料である樹状黒鉛質炭素材料は、BET比表面積(ＳBET)が８０m2/g以上２２０m2/g以下であり、DBP吸油量(ＯDBP)が８０mL/100g以上１７０mL/100g以下であり、また、Ｘ線回折による結晶子サイズ(Ｌc)が５nm以上１０nm以下であることを特徴とする固体高分子形燃料電池用触媒。
【００２２】
(2)  前記触媒金属担持炭素材料の担体炭素材料の平均粒子径が１０nm以上1１００nm以下であり、また、前記触媒金属非担持炭素材料の平均粒子径が、前記担体炭素材料の平均粒子径の±５０nmの範囲内、且つ、１０nm以上５０nm以下であることを特徴とする前記(1)に記載の固体高分子形燃料電池用触媒。
(3)  前記触媒金属担持炭素材料と前記触媒金属非担持炭素材料との混合割合は、触媒金属担持炭素材料が６０質量%以上９９質量%以下であって、触媒金属非担持炭素材料が１質量%以上４０質量%以下であることを特徴とする前記(1)又は(2)に記載の固体高分子形燃料電池用触媒。
【００２３】
(4)  前記触媒金属非担持炭素材料である樹状構造黒鉛質炭素材料は、BET比表面積(ＳBET)が９０m2/g以上２００m2/g以下であり、また、DBP吸油量(ＯDBP)が１００mL/100g以上１５０mL/100g以下であることを特徴とする前記(1)〜(3)のいずれかに記載の固体高分子形燃料電池用触媒。
(5)  前記触媒金属非担持炭素材料である樹状構造黒鉛質炭素材料は、Ｘ線回折による結晶子サイズ(Ｌc)が６nm以上１０nm以下であることを特徴とする前記(1)〜(4)のいずれかに記載の固体高分子形燃料電池用触媒。
【００２４】
本発明において、前記触媒金属担持炭素材料を形成するための担体炭素材料は、窒素吸着測定により測定された細孔直径４nm以上１０nm未満のメソ孔比表面積(Ｓ4-10nm)が１００m2/g以上、好ましくは１５０m2/g以上の多孔質炭素材料である必要があり、このメソ孔比表面積(Ｓ4-10nm)が１００m2/g未満であると、以下に示す触媒金属成分を所望の担持量、特に４０質量%以上で均一に担持させることが難しくなる。
【００２５】
ここで、「メソ孔」とは、IUPACに従えば２nmから５０nmの直径の細孔であるが、本発明においては、細孔直径４nm以上１０nm未満のメソ孔が重要である。これは、大電流放電時の燃料電池運転条件において、細孔直径４nm以上１０nm未満のメソ孔内に担持されている触媒金属上で効率良く還元反応が起きると考えられるからである。このメソ孔の計測には、いわゆる窒素ガスの吸着等温線測定を採用し、また、その解析には、吸着過程の窒素吸着等温線をDollimore-Heal法を採用した。
【００２６】
このような担体炭素材料としては、例えば、カーボンブラック、黒鉛、炭素繊維、活性炭等やこれらの粉砕物、カーボンナノファイバー等の炭素化合物等の多孔質炭素材料を使用することができ、その１種のみを単独で用いてもよいほか、２種以上を混合して用いてもよい。ここで、カーボンブラックの市販品としては、例えば、キャボット社製のバルカンXC-72、バルカンP、ブラックパールズ880、ブラックパールズ1100、ブラックパールズ1300、ブラックパールズ2000、リーガル400等のファーネスブラックや、ライオン社製のケッチェンブラックEC、EC600JDや、三菱化学社製の＃3150、＃3250等のオイルファーネスブラックや、電気化学工業社製のデンカブラック等のアセチレンブラックや、Degussa製のPrintex XE2、Printex XE2-B等を挙げることができ、更に、これらを賦活処理することにより細孔を導入したものを用いることができる。活性炭としては、例えばクラレケミカル社製のＹＰ、ＲＰ等を挙げることができ、更に活性炭素繊維等も挙げられる。
【００２７】
ここで、前記触媒金属担持炭素材料を形成するために前記担体炭素材料に担持させる触媒金属成分については、強酸性環境下において上述した酸化反応や還元反応に対して優れた触媒活性を有するものであればよく、例えば、白金、パラジウム、ルテニウム、金、ロジウム、オスミウム、イリジウム、タングステン、鉛、鉄、クロム、コバルト、ニッケル、マンガン、バナジウム、モリブデン、ガリウム、アルミニウム等の金属、又は、これら金属の２種類以上が複合化した複合体や合金等が挙げられ、更には他の触媒金属や助触媒金属等が併用されてもよいが、好ましくは、純金属としてはＰtが最も高い反応活性を有するので、Ｐt若しくはＰtを主成分とした合金が用いられる。そして、前記触媒金属担持炭素材料におけるこの触媒金属成分の担持量については、通常１０質量%以上であるのがよく、好ましくは２０質量%以上８０質量%であり、より好ましくは４０質量%以上８０質量%であり、この触媒金属成分の担持量が１０質量%より低いと触媒層が厚くなり、触媒層中のガス拡散が律速となって大電流特性が低下するという問題が生じる。
【００２８】
また、触媒金属成分を担持していない前記触媒金属非担持炭素材料については、BET比表面積(ＳBET)が８０m2/g以上２２０m2/g以下、好ましくは９０m2/g以上２００m2/g以下であり、DBP吸油量(ＯDBP)が８０mL/100g以上１７０mL/100g以下、好ましくは１００mL/100g以上１５０mL/100g以下であり、また、Ｘ線回折による結晶子サイズ(Ｌc)が５nm以上１０nm以下、好ましくは６nm以上１０nm以下である樹状黒鉛質炭素材料である必要がある。
【００２９】
ここで、BET比表面積(ＳBET)は、触媒金属非担持炭素材料として用いる樹状黒鉛質炭素材料について、表面積から粒子の大きさの平均値を評価するものであり、このBET比表面積(ＳBET)が８０m2/g未満であると、一次粒子径が大きくなり過ぎて触媒金属担持炭素材料との均一な混合が困難になり、この触媒金属担持炭素材料との接触が不足して電気抵抗が高くなり、反対に、２２０m2/gを超えて大きくなると、一次粒子径が小さくなり過ぎるか、若しくは、この場合にも触媒金属担持炭素材料との均一な混合が困難になり、触媒金属担持炭素材料との接触が不足して電気抵抗が高くなり、大電流放電時に電圧低下が発生してしまう。
【００３０】
また、DBP吸油量(ＯDBP)は、触媒金属非担持炭素材料として用いる樹状黒鉛質炭素材料について、作製される触媒層に所望の空隙性を与える上で必要な細孔の大きさを決める枝構造を評価するもので、炭素材料の二次凝集構造の空隙量（ストラクチャーの発達の程度）と相関性のある指標であり、このDBP吸油量(ＯDBP)が８０mL/100g未満であると、触媒層に必要な空隙を作ることが難しくなり、反対に、１７０mL/100gを超えて大きくなると、枝の機械的強度が弱くなって触媒層インク液の調製時に枝が破壊され、触媒層に必要な細孔を形成することが困難になる。
【００３１】
更に、Ｘ線回折による結晶子サイズ(Ｌc)は、触媒金属非担持炭素材料として用いる樹状黒鉛質炭素材料について、その撥水性の指標として結晶性を評価するものであり、結晶が発達していればＸ線回折で測定される結晶子サイズ(Ｌc)が大きくなる。このＸ線回折による結晶子サイズ(Ｌc)が５nm未満であると、撥水性が低くて所望のフラッディング抑制効果が発揮されず、反対に、１０nmを超えて大きくなると、樹状黒鉛質炭素材料の形状が球状ではなくなって尖った多面体形状になり、触媒層において触媒金属担持炭素材料との接触抵抗が高くなり、電気抵抗が高くなり、大電流放電時に電圧低下が発生してしまう。なお、撥水性の評価指標としては、一般的には水蒸気吸着量の評価が用いられるが、本発明が規定する炭素材料の場合には、結晶性が高く細孔構造を持たないので、水蒸気吸着量の絶対値が非常に小さくて材料を区別する指標としては適さず、鋭意検討の結果、結晶の発達の程度を表す結晶子サイズ(Ｌc)が適していることを見出し、指標として採用したものである。
【００３２】
このような触媒金属非担持炭素材料を形成する樹状黒鉛質炭素材料としては、例えば、黒鉛化カーボンブラック、カーボンブラック、黒鉛、炭素繊維、活性炭等やこれらの粉砕物、カーボンナノファイバー、カーボンナノチューブ等の炭素化合物等を使用することができ、その１種のみを単独で用いてもよいほか、２種以上を混合して用いてもよい。ここで、黒鉛化カーボンブラックの市販品としては、例えば、東海カーボン社製の黒鉛化カーボンブラックであるトーカブラック＃3855、トーカブラック＃3845、トーカブラック＃3800や、市販のカーボンブラックを不活性雰囲気中２０００℃以上の温度で熱処理したもの等を例示することができる。
【００３３】
本発明において、前記触媒金属担持炭素材料を形成するための担体炭素材料は、その平均粒子径が１０nm以上１００nm以下、好ましくは１５nm以上９０nm以下であるのがよく、また、前記触媒金属非担持炭素材料は、その平均粒子径が前記担体炭素材料の平均粒子径の±５０nm、好ましくは±４５nmの範囲内であることが望ましい。担体炭素材料の平均粒子径が１０nm未満であると、２〜６nmの触媒金属微粒子を担持することが困難になるという問題があり、反対に、１００nmを超えて大きくなると、炭素材料の比表面積が小さ過ぎるために触媒層が厚くなり拡散律速のために大電流特性が低下するという問題が生じる。また、触媒金属非担持炭素材料の平均粒子径が前記担体炭素材料の平均粒子径の±５０nmの範囲内から外れると、触媒金属担持炭素材料と混合した際に、粒子同士の大きさが異なるためにミクロに分散させることが困難で、その結果、触媒金属担持炭素材料の周辺の撥水性が十分でなくなり、その結果フラッディングによる大電流特性の低下という問題が生じる。
【００３４】
また、本発明において、前記触媒金属担持炭素材料と前記触媒金属非担持炭素材料との混合割合については、触媒金属担持炭素材料が６０質量%以上９９質量%以下であって、触媒金属非担持炭素材料が１質量%以上４０質量%以下であり、好ましくは、触媒金属担持炭素材料が６０質量%以上９５質量%以下であって、触媒金属非担持炭素材料が５質量%以上４０質量%以下である。この触媒金属担持炭素材料と触媒金属非担持炭素材料との混合割合において、触媒金属非担持炭素材料の割合が１質量%より低いと、触媒金属担持炭素材料の周辺に存在する割合が低下するために撥水性が低下し、発生する水分を速やかに排出することができずフラッディングするという問題があり、反対に、４０質量%を超えて多くなると、触媒層が厚くなり過ぎるためにガス拡散抵抗が増大し大電流特性の低下を招くという問題が生じる。
【００３５】
本発明において、多孔質炭素材料からなる担体炭素材料に触媒金属成分を担持させる方法については、特に制限はなく、従来の方法をそのまま採用することができ、また、得られた触媒金属担持炭素材料に樹状黒鉛質炭素材料からなる触媒金属非担持炭素材料を混合する方法についても、２つの炭素材料を均一に混合できればよく、特に制限されるものではない。
【００３６】
また、触媒金属担持炭素材料と触媒金属非担持炭素材料とを混合して得られた触媒を用いて、触媒層インク液を調製し、また、この触媒層インク液を用いて触媒層を調製し、更に、作製された触媒層を用いて膜電極接合体（MEA: Membrane Electrode Assembly）を調製する方法についても、特に制限はなく、従来の方法をそのまま採用することができる。
【発明の効果】
【００３７】
本発明の固体高分子形燃料電池用触媒によれば、この触媒を用いてアノードやカソードとなる触媒層を形成することにより、たとえフラッディングし易いウエットな環境で大電流を流してもこの大電流放電時に確実にフラッディングを防止することができ、これによって、安定して作動させることができるだけでなく、高価な白金等の触媒金属の使用量を低減してコストダウンが可能な固体高分子形燃料電池を形成することができる。
【発明を実施するための形態】
【００３８】
以下、実施例及び比較例に基づいて、本発明の固体高分子形燃料電池用触媒の好適な実施の形態を説明する。
なお、以下の実施例及び比較例において、触媒金属担持炭素材料の担体炭素材料における細孔直径４nm以上１０nm未満のメソ孔比表面積(Ｓ4-10nm)と、触媒金属非担持炭素材料の樹状黒鉛質炭素材料におけるBET比表面積(ＳBET)、DBP吸油量(ＯDBP)、及びＸ線回折による結晶子サイズ(Ｌc)とについては、下記の方法で測定した。
【００３９】
〔細孔直径４nm以上１０nm未満のメソ孔比表面積(Ｓ4-10nm)の測定〕
細孔直径４nm以上１０nm未満のメソ孔比表面積(Ｓ4-10nm：m2/g)については、試料約５０mgを測り採り、これを９０℃で５時間真空乾燥し、得られた乾燥後の試料について、自動比表面積測定装置（日本ベル製、BELSORP36）を使用し、窒素ガスを用いたガス吸着法にて測定し、吸着過程の窒素吸着等温線をDollimore-Heal法で解析し、細孔直径４nmの時の細孔表面積の累積値と、細孔直径１０nmの時の細孔表面積の累積値との差を取ることにより細孔直径４nm以上１０nm未満のメソ孔比表面積(m2/g)を求めた。
【００４０】
〔BET比表面積(ＳBET)の測定〕
BET比表面積(BET：m2/g)については、試料約５０mgを測り採り、これを９０℃で５時間真空乾燥し、得られた乾燥後の試料について、自動比表面積測定装置（日本ベル製、BELSORP36）を使用し、窒素ガスを用いたガス吸着法にて測定し、ＢＥＴ法に基づく多点法にて比表面積を決定した。
【００４１】
〔DBP吸油量(ＯDBP)の測定〕
DBP吸油量(ＯDBP：mL/100g)は、カーボンブラックの一般的な物性指標であり、JIS K 6217-4に従って測定され、試料１０〜３０ｇを測り採り、これを９０℃で１時間真空乾燥し、得られた乾燥後の試料について、アブソープトメーター（Brabender社製）を用い、最大トルクの約５０%の時のジブチルフタレート(DBP)添加量を試料１００g当りのDBP吸油量に換算して求めたものである。
【００４２】
〔Ｘ線回折による結晶子サイズ(Ｌc)の測定〕
Ｘ線回折による結晶子サイズ(Ｌc：nm)については、CuKα線を線源として用い、日本学術振興会 第１１７委員会によって提唱された測定法、及び、解析法を用い、Ｌcを算出した。
〔平均粒子径の測定〕
平均粒子径は、ＳＥＭ（二次電子像）の画像から算出した。具体的な手法は以下のとおりである。１０〜２０万倍の画像から、球状形状が明確に判別できる２０個の測定粒子を選定し、その粒子の直径を画面上から算出し、その算術平均をとった。
【００４３】
１．触媒金属担持炭素材料について
(1)  担体炭素材料
担体炭素材料として、表１に示す細孔直径４nm以上１０nm未満のメソ孔比表面積(Ｓ4-10nm)及び平均粒子径を有する多孔質炭素材料（担体Ａ〜Ｑ）を使用した。
担体Ａ：ケッチェンブラック（ライオン社製商品名：ＥＣ３００）
担体Ｂ：ケッチェンブラック（ライオン社製商品名：ＥＣ６００ＪＤ）
担体Ｃ：担体Ａとして用いたケッチェンブラックを不活性ガス雰囲気下において２０００℃及び１時間の条件で熱処理したもの
担体Ｄ：担体Ａとして用いたケッチェンブラックを不活性ガス雰囲気下において２２００℃及び１時間の条件で熱処理したもの
担体Ｅ：ヤシ殻活性炭（クラレケミカル社製商品名：ＹＰ８０Ｆ）
担体Ｆ：カーボンブラック（東海カーボン社製商品名：シーストＧ−ＦＹ）
担体Ｇ：担体Ｆとして用いたカーボンブラックをＣＯ2ガス流通下において１１００℃及び５０分の条件で賦活処理して多孔質化したもの
担体Ｈ：担体Ｆとして用いたカーボンブラックをＣＯ2ガス流通下において１１００℃及び１００分の条件で賦活処理して多孔質化したもの
担体Ｉ：担体Ｆとして用いたカーボンブラックをＣＯ2ガス流通下において１１００℃及び２００分の条件で賦活処理して多孔質化したもの
担体Ｊ：カーボンブラック（東海カーボン社製商品名：シーストＳＰ）
担体Ｋ：担体Ｆとして用いたカーボンブラックをＣＯ2ガス流通下において１１００℃及び７０分の条件で賦活処理して多孔質化したもの
担体Ｌ：担体Ｆとして用いたカーボンブラックをＣＯ2ガス流通下において１１００℃及び１１０分の条件で賦活処理して多孔質化したもの
担体Ｍ：担体Ｆとして用いたカーボンブラックをＣＯ2ガス流通下において１１００℃及び２００分の条件で賦活処理して多孔質化したもの
担体Ｎ：カーボンブラック（東海カーボン社製商品名：シーストＴＡ）
担体Ｏ：担体Ｆとして用いたカーボンブラックをＣＯ2ガス流通下において１１００℃及び８０分の条件で賦活処理して多孔質化したもの
担体Ｐ：担体Ｆとして用いたカーボンブラックをＣＯ2ガス流通下において１１００℃及び１２０分の条件で賦活処理して多孔質化したもの
担体Ｑ：黒鉛化カーボンブラック（東海カーボン社製商品名：トーカブラックＴＫ＃３８５５）
【００４４】
【表１】
0006496531.tif 000002
【００４５】
(2)  触媒金属担持炭素材料（白金担持炭素材料）の調製
上記の各担体炭素材料（担体Ａ〜Ｑ）をジニトロジアンミン白金錯体の硝酸溶液中に分散させ、９５℃に保温しながら撹拌下に1-プロパノールを加えて５時間保持して触媒前駆体を得た。この触媒前駆体を濾過し、水洗し、乾燥した後、アルゴンに5vol%-Ｈ2を混合した気流中、１５０℃及び１時間の条件で還元処理し、白金担持量４０質量%の白金担持炭素材料Ａ〜Ｑを調製した。
【００４６】
２．触媒金属非担持炭素材料について
触媒金属非担持炭素材料として、表２に示すBET比表面積(ＳBET)、DBP吸油量(ＯDBP)、Ｘ線回折による結晶子サイズ(Ｌc)、及び平均粒子径を有する樹状黒鉛質炭素材料（炭素材ａ〜ｋ）を使用した。
炭素材ａ：黒鉛化カーボンブラック（東海カーボン社製商品名：トーカブラックＴＫ３８５５）
炭素材ｂ：黒鉛化カーボンブラック（東海カーボン社製商品名：トーカブラックＴＫ３８４５）
炭素材ｃ：黒鉛化カーボンブラック（東海カーボン社製商品名：トーカブラックＴＫ３８００）
炭素材ｄ： 東海カーボン社製商品名トーカブラックＦＭをＣＯ２ガス流通下において１１００℃及び１５０分の条件で賦活処理して多孔質化したものを、更に、不活性ガス雰囲気下において２２００℃及び１時間の条件で熱処理したもの
炭素材ｅ：アセチレンブラック（電気化学工業社製商品名：デンカブラック）
炭素材ｆ：カーボンブラック（東海カーボン社製商品名：トーカブラック＃５５００）
炭素材ｇ：炭素材ｆを不活性ガス雰囲気下において２０００℃及び１時間の条件で熱処理したもの
炭素材ｈ：炭素材ｆを不活性ガス雰囲気下において２２００℃及び１時間の条件で熱処理したもの
炭素材ｉ：炭素材ｆを不活性ガス雰囲気下において２４００℃及び１時間の条件で熱処理したもの
炭素材ｊ：カーボンブラック（東海カーボン社製商品名：シースト３Ｈ）
炭素材ｋ：炭素材ｊを不活性ガス雰囲気下において２２００℃及び１時間の条件で熱処理したもの
炭素材ｌ：カーボンブラック（東海カーボン社製商品名：シースト３００）
炭素材ｍ：炭素材ｌを不活性ガス雰囲気下において２２００℃及び１時間の条件で熱処理したもの
炭素材ｎ：東海カーボン社製商品名トーカブラックＳＯをＣＯ２ガス流通下において１１００℃及び２００分の条件で賦活処理して多孔質化したものを、更に、不活性ガス雰囲気下において２２００℃及び１時間の条件で熱処理したもの
炭素材ｏ：カーボンブラック（東海カーボン社製商品名：トーカブラック＃６３００）
【００４７】
【表２】
0006496531.tif 000003
【００４８】
３．白金触媒の調製
〔実施例１〜１７及び比較例１〜２３〕
触媒金属担持炭素材料として白金担持炭素材料Ａ〜Ｑを使用し、また、触媒金属非担持炭素材料として炭素材ａ〜ｏを使用し、表３に示すように、これら各白金担持炭素材料Ａ〜Ｑと各炭素材ａ〜ｏとを白金担持炭素材料が８０重量%で炭素材が２０重量%となる割合で配合し、次いでメノー乳鉢を用いて十分に混合し、各実施例１〜１７及び各比較例１〜２３の固体高分子形燃料電池用の白金触媒を得た。
【００４９】
４．固体高分子形燃料電池の調製と電池性能の評価
(1) 触媒層インク液の作製
上記で調製した各実施例１〜１７及び各比較例１〜２３の白金触媒を容器に取り、これに5%-ナフィオン溶液(デュポン製DE521)を加え、軽く撹拌後、超音波洗浄器に容器を入れて白金触媒を分散させた。更に撹拌しながら2-プロパノールを加え、白金触媒とナフィオンとの合計の固形分濃度が２質量%となるように調整し、カソード側の触媒層を形成するための触媒層インク液を作製した。なお、この触媒層インク液の作製に際しては、各白金触媒中の担体炭素材料の１質量部に対して、ナフィオンが０．８質量部となる比率で混合した。
なお、アノード側の触媒層を形成するための触媒層インク液については、触媒として上記の白金担持炭素材料Ｂを使用した以外は、カソード側触媒層インク液の場合と同様にして作製した。
【００５０】
(2) カソード側及びアノード側の触媒層の作製
上で作製されたカソード側及びアノード側の各触媒層インク液を用い、この触媒層インク液をテフロン(登録商標)シートにスプレーした後、アルゴン雰囲気中１２０℃で６０分間の条件で乾燥し、それぞれカソード側及びアノード側の触媒層を作製した。
【００５１】
作製されたカソード側及びアノード側の各触媒層の白金目付け量は、作製したテフロン(登録商標)シート上の触媒層を３cm角の正方形に切り取って質量を測定し、その後、触媒層をスクレーパーで剥ぎ取った後のテフロン(登録商標)シート質量を測定し、先の質量との差分から触媒層質量を算出し、触媒インク液中の固形分が占める割合及びこの固形分中の白金が占める割合から計算により求め、白金目付け量が０．２０mg/cm2になるようにスプレー量を調整した。
【００５２】
(3) 膜電極複合体（MEA：Membrane Electrode Assembly）の作製
以上のようにして作製されたカソード側及びアノード側の各触媒層を用い、以下のようにしてＭＥＡを作製した。
ナフィオン膜（デュポン社製N112）については６cm角の正方形に切り取り、また、テフロン(登録商標)シート上に塗布されたカソード側及びアノード側の各触媒層については、それぞれカッターナイフで２．５cm角の正方形に切り取った。これらカソード側の触媒層とアノード側の触媒層との間にナフィオン膜を挟み込み、この際に各触媒層がアノード及びカソードとしてナフィオン膜の中心部を挟んで互いに正対する位置関係にずれが生じないようにし、１２０℃、１００kg/cm2及び１０分間の条件でプレスした。その後、常温まで冷却した後、カソード側及びアノード側共にテフロン(登録商標)シートのみを注意深く剥ぎ取り、カソード及びアノードの触媒層がナフィオン膜に定着した触媒層定着ナフィオン膜を得た。
【００５３】
次に、ガス拡散層として市販のカーボンクロス（E-TEK社製LT1200W）を２．５cm角の正方形に切り取り、得られた２枚のカーボンクロスの間に、カソードとアノードとの位置関係にずれが生じないように、先に作製した触媒層定着ナフィオン膜を挟み込み、１２０℃、５０kg/cm2及び１０分間の条件でプレスし、ＭＥＡを作製した。
なお、プレス前の触媒層付テフロン(登録商標)シートの質量とプレス後に剥がしたテフロン(登録商標)シートの質量との差から定着した触媒層の質量を求め、触媒層の組成の質量比より白金目付け量を算出し、０．２mg/cm2であることを確認した。
【００５４】
(4)  電池性能の評価
以上のようにして作製した各実施例１〜１７及び各比較例１〜２３のＭＥＡを用いて単位セル（燃料電池）を構成し、それぞれ燃料電池測定装置に組み込み、次の手順で電池性能の評価を行った。
最初に、以下の「高加湿出力」の代表的な条件で電池性能の評価を行った。すなわち、供給ガスとして、カソードに空気を、また、アノードに純水素を、それぞれ利用率が３０%と６０%となるように供給した。なお、供給ガスはフローで評価し、特にセル下流に設けられた背圧弁での圧力調整は０．０５MPaとした。セル温度を８０℃に設定し、供給する空気と純水素について、それぞれ８０℃に保温された蒸留水中でバブリングを行う高加湿条件で加湿した。このような条件でセルにガスを供給した後、負荷を目標の１０００mA/cm2まで約２時間かけて徐々に増加していき、目標の１０００mA/cm2に到達した時点で負荷を固定し、その後３０分経過した後のセル端子間電圧を測定し、「高加湿出力」として記録した。
【００５５】
次に、以下の「低加湿出力」の代表的な条件で電池性能の評価を行った。すなわち、上述の「高加湿出力」評価の運転のまま、供給する空気と純水素について、それぞれ６５℃に保温された蒸留水中でバブリングを行う低加湿条件の加湿に切り替えた。
ここのような条件でセルにガスを供給した後、負荷を目標の１０００mA/cm2まで約２時間かけて徐々に増加していき、目標の１０００mA/cm2に到達した時点で負荷を固定し、その後３０分経過した後のセル端子間電圧を測定し、「低加湿出力」として記録した。
結果を表３に示す。
【００５６】
【表３】
0006496531.tif 000004
【００５７】
実施例１〜６と比較例１〜９においては、本発明で規定する担体炭素材料（担体Ｂ）にＰtを担持させて得られた白金担持炭素材料Ｂを用い、種々の触媒非担持炭素材料（炭素材ａ〜ｏ）を混合して、その電池特性を検討した結果をまとめた。本発明の規定を満たすａ、ｄ、ｇ、ｈ、ｋ、ｎを混合して得られた白金触媒（実施例１〜６）は、高加湿、低加湿のどちらの条件においても優れた発電特性と示すことが分かる。これに対して、本発明の規定を満たさない触媒非担持炭素材料を混合した白金触媒の発電特性が低いことが判明した。
【００５８】
また、実施例７〜１１及び比較例１０〜１９においては、本発明の規定を満たす触媒非担持炭素材料ｄと、種々の担体炭素材料（担体Ａ、及びＣ〜Ｑ）を用いて得られた白金担持炭素材料Ａ、及びＣ〜Ｑの各々とを混合して得られた白金触媒の発電特性を検討した結果をまとめた。本発明の規定を満たす担体炭素材料（担体Ｃ，Ｈ、Ｉ、Ｌ、及びＭ）を用いて得られた実施例７〜１１の白金触媒はいずれも優れた高加湿、低加湿特性を示したが、本発明の規定を満たさない担体炭素材料（担体Ａ、Ｄ、Ｅ、Ｆ、Ｇ、Ｊ、Ｋ、Ｌ、Ｍ、Ｎ、Ｏ、及びＱ）を用いた比較例１０〜１９の白金触媒は発電特性が低いことが判明した。
【００５９】
更に、実施例１２〜１７と実施例１８〜２２とにおいては、白金担持炭素材料の調製時に用いられた本発明の規定を満たす担体炭素材料（担体Ｃ、Ｈ、Ｉ、Ｌ、Ｍ、及びＰ）の平均粒子径と本発明の規定を満たす触媒非担持炭素材料ｈ又はｎの平均粒子径との差について検討した。白金担持炭素材料調製時の担体の粒子径が触媒非担持炭素材料の粒子径よりも±５０nmの範囲を外れた実施例１５〜１７、２０、及び２１の場合に、発電特性が低下する傾向がみられた。
【００６０】
５．触媒金属担持炭素材料と触媒金属非担持炭素材料との配合割合の検討
〔比較例２０及び実施例２３〜３１〕
触媒金属担持炭素材料として白金担持炭素材料Ｂを使用し、また、触媒金属非担持炭素材料として炭素材ａを使用し、これら白金担持炭素材料Ｂと炭素材ａとを表４に示す配合割合（炭素材ａの割合）で配合し、上記の場合と同様にして混合し、各実施２３〜３１の固体高分子形燃料電池用の白金触媒を得た。なお、参考のために、炭素材ａの割合が０質量%の場合を比較例２０とした。
【００６１】
得られた各実施例２３〜３１及び比較例２０の白金触媒を使用し、上記の各実施例１〜２２及び各比較例１〜１９の場合と同様に、固体高分子形燃料電池の調製と電池性能の評価に従って、触媒層インク液を作製し、カソード側及びアノード側の触媒層を作製し、膜電極複合体（MEA）を作製し、また、電池性能の評価を行った。
結果を表４に示す。
【００６２】
【表４】
0006496531.tif 000005
【００６３】
表４に示す実施例２３〜３１の結果から明らかなように、炭素材ａの割合が１〜４０質量%の場合に、高加湿条件下及び耐加湿条件下において共に優れた発電特性を発揮した。